(57)【特許請求の範囲】
【請求項１】
Ｃ  ：０．０１〜０．１０％（質量％の意味。以下、化学成分組成について同じ。）、
Ｓｉ：０．５０％以下（０％を含まない）、
Ｍｎ：１．０〜２．０％、
Ｐ  ：０．０３０％以下（０％を含まない）、
Ｓ  ：０．０１５％以下（０％を含まない）、
Ａｌ：０．００５〜０．０７０％、
Ｎｂ：０．００３〜０．０３０％、
Ｔｉ：０．００５〜０．０５％、
Ｎ  ：０．００２０〜０．０１０％、
Ｂ  ：０．０００６〜０．００５０％、
Ｃａ：０．０００５〜０．００８％、
を夫々含有し、残部が鉄および不可避不純物であり、
下記式（１）で求められるＫＶが０．０６０以下であるとともに、鋼組織の９０面積％以上がベイナイトであり、
且つ、距離１．７ｎｍ以内に他のＮｂ原子またはＣ原子を有するＮｂ原子またはＣ原子が、当該他のＮｂ原子またはＣ原子と共に形成する合計５原子以上の集合体を、三次元アトムプローブ電界イオン顕微鏡により測定したときに、前記集合体が１．０×１０22個／ｍ3以上、３８５２×１０20個／ｍ3以下の個数密度で存在することを特徴とするＨＡＺ靭性に優れた高強度厚鋼板。
ＫＶ＝［Ｖ］＋［Ｎｂ］                          ・・・（１）
（但し、［Ｖ］および［Ｎｂ］は、夫々ＶおよびＮｂの含有量（質量％）を表す。）
【請求項２】
更に、Ｎｉ：２．０％以下（０％を含まない）、Ｃｕ：１．８０％以下（０％を含まない）、Ｃｒ：２．０％以下（０％を含まない）およびＭｏ：１．５％以下（０％を含まない）よりなる群から選択される１種以上を含有する請求項１に記載の高強度厚鋼板。
【請求項３】
更に、Ｖ：０．０４０％以下（０％を含まない）を含有する請求項１または２に記載の高強度厚鋼板。
【請求項４】
更に、Ｚｒ：０．０２０％以下（０％を含まない）および／またはＲＥＭ：０．０２０％以下（０％を含まない）を含有する請求項１〜３のいずれかに記載の高強度厚鋼板。
【発明の詳細な説明】
【技術分野】
【０００１】
本発明は、建築構造物や橋梁などの大型構造物に好適に用いられ、引張強度が５７０ＭＰａ以上の高強度厚鋼板（以下、「５７０ＭＰａ級厚鋼板」と称する場合がある。）に関するものであり、殊に溶接熱影響部（ＨＡＺ）の靭性に優れた高強度厚鋼板に関するものである。
【背景技術】
【０００２】
建築、造船、橋梁等の分野で使用される厚鋼板は、溶接により部材を接合するため、溶接熱影響部（ＨＡＺ：Ｈｅａｔ  Ａｆｆｅｃｔ  Ｚｏｎｅ）の靭性を確保することが必須である。近年、溶接構造物の大型化により、引張強度：５７０ＭＰａクラスの高強度厚鋼板の適用が広がっているが、強度改善を目的とした合金元素添加は、一般にＨＡＺ靭性に却って悪影響を及ぼすとされるため、ＨＡＺ靭性と鋼板強度（母材強度）を高い水準で両立させる技術が必要である。特に、少量の添加で強度を大きく改善できるＮｂ、Ｖ等のいわゆるマイクロアロイ元素は、費用対効果の点で優れており、これらマイクロアロイ元素を最大限に活用する方策が望まれている。
【０００３】
５７０ＭＰａ級厚鋼板において、高い強度とともにＨＡＺ靭性を確保する技術としては、これまでにも様々提案されている。例えば、特許文献１〜３には、Ｃ含有量を極低レベルに保った上で、炭素当量Ｃｅｑ等の成分パラメータを制御することによって、微細ベイナイト組織を確保し、強度およびＨＡＺ靭性を両立させる技術が提案されている。
【０００４】
これらの技術では、引張強度は高くなっているものの、強度の指標の一つである０．２％耐力については十分と言えない。また上記技術のうち、特許文献１、３については、高価なＭｏを添加成分として含有しており、コストの面からの不利がある。また、特許文献２の技術では、Ｍｏを必須成分とはしていないものの、高い０．２％耐力を示した実施例は高価なＣｕを多量に含有しているか、或はＨＡＺ靭性のレベルが低いものとなっている。即ち、強度（特に、０．２％耐力）とＨＡＺ靭性を必ずしも両立させているとは言えないものである。
【０００５】
一方、特許文献４には、Ｍｇ、Ｃａ、ＲＥＭの１種または２種以上と、Ｏ、Ｓの一方もしくは両方を含む粒子（介在物）を分散させることで、ＨＡＺ靭性を確保する技術が提案されている。しかしながら、この技術では酸化物や硫化物の粒子を所定の形態で得るために、上記元素の添加法に特別の配慮が必要となり、製造コストの上昇を招くという問題がある。
【０００６】
特許文献５は、Ｃ含有量を０．０４％未満に制御した上で、製造条件を適切に制御することで高強度を確保するものである。しかしながら、ＨＡＺ靭性で想定している入熱レベルが１０ｋＪ／ｍｍと高くないものである。また、高価なＭｏを必須成分として含有していることから、コストの点で問題がある。
【０００７】
特許文献６には、圧延後の冷却時に再加熱を行うことで微細析出物を析出させ、強度改善を行う技術が提案されている。しかしながら、この技術では冷却時の途中停止や再加熱という煩雑な工程が必要となる。また、ＨＡＺ靭性の改善については言及されていない。
【０００８】
特許文献７では、Ｔｉ窒化物を適切に分散させることで、高いＨＡＺ靭性を実現するものである。しかしながら、良好な母材靭性を確保するために、母材強度は引張強度にして概ね５５０ＭＰａ以下と低いレベルしか確保できていないことが予想される。
【０００９】
特許文献８には、焼戻し条件を限定することで、引張強度が６０ｋｇｆ／ｍｍ2級（５９０ＭＰａ級）で脆性亀裂伝播停止特性、低温靭性を兼備することが開示されている。しかしながら、ＨＡＺ靭性の改善については考慮されていない。
【００１０】
特許文献９では、島状マルテンサイトの形態を制御することで、降伏強度が６５０ＭＰａで大入熱ＨＡＺ靭性を確保することが提案されている。しかしながら、所定の島状マルテンサイトの形態を得るために、冷却途中での再加熱を行っており、製造コストの増大を招くという問題がある。
【先行技術文献】
【特許文献】
【００１１】
【特許文献１】特開２００４−３００５６７号公報
【特許文献２】特開２００２−４７５３２号公報
【特許文献３】特開２００３−１６０８３３号公報
【特許文献４】特開２００３−４９２３７号公報
【特許文献５】特開２００８−２６１０１２号公報
【特許文献６】特開２００５−１３３１６３号公報
【特許文献７】特開２０１０−９５７８１号公報
【特許文献８】特開平７−２５８７８８号公報
【特許文献９】特開２００８−３０８７３６号公報
【発明の概要】
【発明が解決しようとする課題】
【００１２】
本発明は、引張強度が５７０ＭＰａ以上の高強度を確保しつつ、優れたＨＡＺ靭性を実現できる高強度厚鋼板を提供することを目的とする。
【課題を解決するための手段】
【００１３】
上記課題を解決した本発明の高張力鋼板は、Ｃ：０．０１〜０．１０％（質量％の意味。以下、化学成分組成について同じ。）、Ｓｉ：０．５０％以下（０％を含まない）、Ｍｎ：１．０〜２．０％、Ｐ：０．０３０％以下（０％を含まない）、Ｓ：０．０１５％以下（０％を含まない）、Ａｌ：０．００５〜０．０７０％、Ｎｂ：０．００３〜０．０３０％、Ｔｉ：０．００５〜０．０５％、Ｎ：０．００２０〜０．０１０％、Ｂ：０．０００６〜０．００５０％、Ｃａ：０．０００５〜０．００８％、を夫々含有し、残部が鉄および不可避不純物であり、下記式（１）で求められるＫＶが０．０６０以下であるとともに、鋼組織の９０面積％以上がベイナイトであり、且つ、距離１．７ｎｍ以内に他のＮｂ原子またはＣ原子を有するＮｂ原子またはＣ原子が、当該他のＮｂ原子またはＣ原子と共に形成する合計５原子以上の集合体を、三次元アトムプローブ電界イオン顕微鏡により測定したときに、前記集合体が１．０×１０22個／ｍ3以上の個数密度で存在することを特徴とする。
ＫＶ＝［Ｖ］＋［Ｎｂ］                          ・・・（１）
（但し、［Ｖ］および［Ｎｂ］は、夫々ＶおよびＮｂの含有量（質量％）を表す。）
【００１４】
本発明の高張力鋼板は、必要に応じて、更に（ａ）Ｎｉ：２．０％以下（０％を含まない）、Ｃｕ：１．８０％以下（０％を含まない）、Ｃｒ：２．０％以下（０％を含まない）およびＭｏ：１．５％以下（０％を含まない）よりなる群から選択される１種以上、（ｂ）Ｖ：０．０４０％以下（０％を含まない）、（ｃ）Ｚｒ：０．０２０％以下（０％を含まない）および／またはＲＥＭ：０．０２０％以下（０％を含まない）、等を含有することも有用であり、含有される成分の種類に応じて厚鋼材の特性が更に改善される。
【発明の効果】
【００１５】
本発明によれば、化学成分と共に組織を適切に制御し、三次元アトムプローブ電界イオン顕微鏡により測定された所定の原子の集合体における平均密度を規定することで、ＨＡＺ靭性に優れた高強度厚鋼板が実現でき、こうした厚鋼板は、建築構造物や橋梁などの大型構造物の素材として極めて有用である。
【図面の簡単な説明】
【００１６】
【図１】Ｎｂクラスターの個数密度を測定する手順を示す第１の概念図である。
【図２】Ｎｂクラスターの個数密度を測定する手順を示す第２の概念図である。
【図３】Ｎｂクラスターの個数密度を測定する手順を示す第３の概念図である。
【図４】Ｎｂクラスターの個数密度を測定する手順を示す第４の概念図である。
【発明を実施するための形態】
【００１７】
本発明者らは、マイクロアロイ元素であるＮｂ添加による強度向上作用、およびＨＡＺ靭性への悪影響をメカニズムの観点から調査した。その結果、マイクロアロイ元素は、ＨＡＺにおいては、大部分が固溶状態で存在し、ＨＡＺで生成するベイナイト組織を粗大化させることで靭性を低下させるのに対し、母材においては、固溶状態で存在し焼入れ性を向上させることでフェライト生成を抑制する作用と、Ｃ原子とともに極めて微細な原子の集合体を形成することで、転位移動に対し障害となる作用の両方が働くことで、強度向上をもたらすことが明らかとなった。
【００１８】
本発明者らは、上記の知見に基づき、マイクロアロイ元素の総量を規制することで、ＨＡＺ靭性を確保するとともに、母材強度確保に有効な微細クラスターの形態を三次元アトムプローブ電界イオン顕微鏡で検討することで、ＨＡＺ靭性と母材強度を両立させ得ることを見出し、本発明を完成した。
【００１９】
上記三次元アトムプローブ電界イオン顕微鏡（３Ｄ  Ａｔｏｍ  Ｐｒｏｂｅ  Ｆｉｅｌｄ  Ｉｏｎ  Ｍｉｃｒｏｓｃｏｐｅ、以下単に「３ＤＡＰ」と略称することがある）は、電界イオン顕微鏡（ＦＩＭ）に飛行時間型質量分析器を取り付けたものである。このような構成によって、電界イオン顕微鏡で金属表面の個々の原子を観察し、飛行時間質量分析によって、これらの原子を同定することができる局所分析装置である。また、３ＤＡＰは、試料から放出される原子の種類と位置とを同時に分析可能であるため、原子の集合体の構造解析上、非常に有効な手段となる。このため、磁気記録膜や電子デバイス若しくは鋼材の組織分析等に適用されている。例えば、特開２００８−２４０１５１号公報には、Ｎｂおよび／またはＴｉの炭窒化物の形態を３ＤＡＰで調査した事例が報告されている。
【００２０】
３ＤＡＰでは、電界蒸発と呼ばれる高電界下における試料原子そのもののイオン化現象を利用するものである。試料原子が電界蒸発するために必要な高電圧を試料に印加すると、試料表面から原子がイオン化され、これがプローブホールを通り抜けて検出器に到達する。この検出器は、位置敏感型検出器であり、個々のイオンの検出器に至るまでの飛行時間を測定することによって、個々のイオンの質量分析（原子種である元素の同定）と共に、その検出された位置（原子構造位置）を同時に決定できるようにしたものである。従って、３ＤＡＰは、試料先端の原子の位置および原子種を同時に測定できるため、試料先端の原子構造を、三次元的に再構成、観察できる特徴を有している。また、電界蒸発は、試料の先端面から順次起っているため、試料先端からの原子の深さ方向分布を原子レベルの分解能で調べることができる。
【００２１】
本発明では、上記のような３ＤＡＰを利用し、この３ＤＡＰにより測定される原子の集合体として、距離１．７ｎｍ以内に他のＮｂ原子またはＣ原子を有するＮｂ原子またはＣ原子が、当該他のＮｂ原子またはＣ原子と共に形成する合計５原子以上の集合体（以下、このような集合体を、「Ｎｂクラスター」と呼ぶことがある）の個数が、１．０×１０22個／ｍ3以上の個数密度で存在させれば、転位移動の障害となることで強度向上に寄与できることが判明したのである。上記Ｎｂクラスターの平均密度は、好ましくは３．０×１０22個／ｍ3以上であり、より好ましくは５．０×１０22個／ｍ3以上である。Ｎｂクラスターの平均密度が、１．０×１０22個／ｍ3未満となると、強度（引張強度および／または０．２％耐力）のレベルが低下する。尚、クラスターの平均密度を上記のように確保するためには、溶製および圧延工程において、固溶状態で存在するＮｂを確保すると共に、焼戻し条件を適切に制御すれば良い（後述する）。
【００２２】
次に、本発明の高強度厚鋼板の組織について以下に説明する。本発明の高強度厚鋼板の組織は、９０面積％以上がベイナイトである。ベイナイト分率を９０面積％以上とすることによって、母材の引張強度を確保することが可能となる。ベイナイト分率は好ましくは９５面積％以上であり、より好ましくは９７面積％以上であり、特に１００面積％であることが好ましい。ベイナイト組織以外の組織として、一部にマルテンサイトとオーステナイトよりなる混合組織（ＭＡ組織）、フェライト、擬ポリゴナルフェライト等を含んでいても良い。
【００２３】
上記のような本発明の高強度厚鋼板を得るためには、化学成分組成を適切に調整した鋼（後述する）を、溶製時において、ＭｎやＳｉ等を用いた脱酸により、溶存酸素量を０．０１％以下とした後、Ａｌ、ＴｉをＡｌ→Ｔｉの順に添加し、更に鋳造時の１５００〜１４５０℃の冷却時間を６０秒以上とする必要がある。
【００２４】
溶製工程から圧延工程において、固溶状態で存在するＮｂを確保するためには、これらの工程で生成する比較的大きいサイズのＮｂ炭窒化物（炭化物、窒化物および炭窒化物）を低減する必要がある。Ｎｂ炭窒化物の生成抑制に対しては、鋳造後に生成するＴｉ炭窒化物によりＣやＮを固定する方策が有効である。Ａｌ添加前の溶存酸素量が０．０１％を超えると、Ｔｉ酸化物が生成するようになり、十分なＴｉ炭窒化物が確保できなくなる。また、Ａｌに先立ちＴｉを添加すると、同様にＴｉ酸化物が生成し、Ｔｉ炭窒化物が確保できない。鋳造時の冷却時間（１５００〜１４５０℃での冷却時間）が６０秒を下回ると、冷却過程で生成するＴｉ炭窒化物が減少する。尚、鋳造時の冷却時間（１５００〜１４５０℃での冷却時間）が長くなると、鋳造過程で粗大な二次介在物が生成し、靭性に対し悪影響をおよぼすようになるため、鋳造時の冷却時間は３００秒以下とすることが好ましい。
【００２５】
次いで、圧延に先立つ加熱温度を１２００℃以下とし、加熱時間を２時間以上に制御し、仕上げ圧延温度（ＦＲＴ）を７１０℃以上とする共に、圧延後の冷却を冷却速度：０．５℃／秒以上で行う必要がある。
【００２６】
また、Ｔｉ炭窒化物は加熱段階でも生成するため、加熱条件を適切に設定することで、Ｔｉ炭窒化物として固定されるＣやＮが増加し、固溶Ｎｂが確保されやすくなる。加熱温度が１２００℃を上回ると、加熱段階で生成するＴｉ炭窒化物量が減少する。また、加熱時間が２時間を下回ると、Ｔｉ炭窒化物が生成する時間が不足することになる。
【００２７】
固溶Ｎｂが確保された上で、本発明で規定するベイナイトの形態、およびＮｂクラスターの形態を実現するためには、仕上げ圧延温度（ＦＲＴ）、およびその後の冷却条件を適切に制御する必要がある。ＦＲＴが７１０℃を下回ると、フェライト生成が促進され、ベイナイト量が不足する。圧延後の冷却速度が０．５℃／秒を下回ると、同様にフェライト生成が促進される他、冷却中にＮｂ炭化物が生成し、Ｎｂクラスターの生成に寄与する固溶Ｎｂ量が減少して、所定のＮｂクラスターの形態が得られなくなる。尚、圧延後の冷却速度の上限は特に限定されないが、冷却速度が大きくなり過ぎると、鋼板の反りが増加し、著しく製造が困難となるため、５０℃／秒以下に制御することが望ましい。
【００２８】
圧延まま材を、ｔ／２位置（ｔ：板厚）での昇温速度：０．０２〜１．２℃／秒で昇温し、４５０〜６７０℃で１０〜２０分の焼戻し処理を施すのが良い。固溶Ｎｂを確保した上で、Ｎｂクラスターの形態を実現するためには、焼戻し条件を適切に制御する必要がある。Ｎｂクラスターは、焼戻しの昇温過程で核生成し、焼戻し温度での保持中に成長する。昇温速度が所定の値を上回ると、核生成する時間が不足し、Ｎｂクラスターの個数密度（平均密度）が確保できなくなる。また、（ａ）昇温速度が所定の値を下回る、（ｂ）焼戻し温度が６７０℃を超える、（ｃ）焼戻し時間が２０分を超えると、Ｎｂクラスターの成長が過剰に進行し、Ｎｂクラスターの密度が確保できなくなる。焼戻し温度が４５０℃を下回ったり、焼戻し時間が１０分を下回ると、Ｎｂクラスターの成長が十分進行せず、やはりクラスターの密度が確保できなくなる。尚、好ましい昇温速度は０．０５℃／秒以上、０．５℃／秒以下である。
【００２９】
次に、本発明の高強度厚鋼板の化学成分組成について説明する。本発明では、その化学成分組成（Ｃ，Ｓｉ，Ｍｎ，Ｐ，Ｓ，Ａｌ，Ｎｂ，Ｔｉ，Ｎ，ＢおよびＣａ）を適切に調整することも重要な要件である。これらの成分による作用および範囲設定理由は下記の通りである。
【００３０】
［Ｃ：０．０１〜０．１０％］
Ｃは、母材強度を確保する上で重要な元素である。こうした効果を発揮させるためには
Ｃ含有量は０．０１％以上とする必要がある。しかしながら、Ｃ含有量が過剰になって０．１０％を超えると、ＨＡＺにおける硬質ＭＡ組織の生成を促進し、靭性に悪影響を及ぼすことになる。Ｃ含有量は好ましい下限は０．０３％以上であり、好ましい上限は０．０８％以下（より好ましくは０．０５％以下）である。
【００３１】
［Ｓｉ：０．５０％以下（０％を含まない）］
Ｓｉは、脱酸剤として有用な元素である。しかしながら、Ｓｉ含有量が過剰になって０．５０％を超えると、ＨＡＺにおける硬質ＭＡ組織の生成を促進し、靭性に悪影響を及ぼすことになる。Ｓｉ含有量の好ましい上限は０．３５％以下（より好ましくは０．２０％以下）である。
【００３２】
［Ｍｎ：１．０〜２．０％］
Ｍｎは、焼入れ性を改善しフェライト生成を抑制し、強度を確保する上で必要な元素である。Ｍｎ含有量が１．０％未満であると、強度が不足することになる。一方、Ｍｎ含有量が２．０％を超えて過剰になると、ＨＡＺの強度上昇による靭性低下を招くことになる。Ｍｎ含有量の好ましい下限は１．１％以上（より好ましくは１．２％以上）であり、好ましい上限は１．８％以下（より好ましくは１．６％以下）である。
【００３３】
［Ｐ：０．０３０％以下（０％を含まない）、Ｓ：０．０１５％以下（０％を含まない）］
ＰおよびＳは、粒界破壊の原因となる不純物元素であり、これらの元素が過剰になるとＨＡＺ靭性が劣化するため、Ｐ含有量は０．０３０％以下、Ｓ含有量は０．０１５％以下に抑制する必要がある。Ｐ含有量は、好ましくは０．０２％以下（より好ましくは０．０１％以下）であり、Ｓ含有量は、好ましくは０．０１％以下（より好ましくは０．００８％以下）である。
【００３４】
［Ａｌ：０．００５〜０．０７０％］
Ａｌは脱酸元素として有用な元素である。Ａｌ含有量が、０．００５％未満となると、Ｔｉ酸化物が生成するようになり、Ｔｉ炭窒化物の減少による固溶ＮｂおよびＮｂクラスターが不足する原因となって、強度が確保できなくなる。またＡｌ含有量が０．０７０％を超えて過剰になると、母材靭性が低下する。Ａｌ含有量の好ましい下限は０．００８％以上（より好ましくは０．０１％以上）であり、好ましい上限は０．０５％以下（より好ましくは０．０４％以下）である。
【００３５】
［Ｎｂ：０．００３〜０．０３０％］
Ｎｂは固溶状態で焼入れ性を確保するとともに、Ｎｂクラスターを形成して強度を向上させるのに有効な元素である。こうした効果を発揮させるためには、Ｎｂ含有量は０．００３％以上とする必要がある。しかしながら、Ｎｂ含有量が過剰になると、ＨＡＺ組織の粗大化を招き、ＨＡＺ靭性の低下につながるので、０．０３０％以下とする必要がある。Ｎｂ含有量の好ましい下限は０．００５％以上（より好ましくは０．０１％以上）であり、好ましい上限は０．０２５％以下（より好ましくは０．０２２％以下）である。
【００３６】
［Ｔｉ：０．００５〜０．０５％］
Ｔｉは、炭窒化物としてＣ、Ｎを消費することで、圧延後冷却に先立つ固溶Ｎｂを増加させるのに有効な元素である。また、Ｎと窒化物を形成して溶接時におけるＨＡＺのオーステナイト粒粗大化を抑制し、ＨＡＺ靭性を改善する効果をも発揮する。こうした効果を有効に発揮させるためには、Ｔｉ含有量は０．００５％以上とする必要がある。しかしながら、Ｔｉ含有量が過剰になると、粗大な窒化物を形成しＨＡＺ靭性の低下をもたらすので、０．０５％以下とする必要がある。Ｔｉ含有量の好ましい下限は０．００８％以上（より好ましくは０．０１％以上）であり、好ましい上限は０．０４％以下（より好ましくは０．０３％以下）である。
【００３７】
［Ｎ：０．００２０〜０．０１０％］
Ｎは、Ｔｉ窒化物を形成してＨＡＺ靭性改善に寄与する元素である。このような作用を有効に発揮させるため、Ｎ含有量は０．００２０％以上とする必要がある。しかしながら、Ｎ含有量が過剰になって０．０１０％を超えると、固溶Ｎが多く残って歪時効を招き、靭性低下をもたらすことになる。Ｎ含有量の好ましい下限は０．００３％以上（より好ましくは０．００３５％以上）であり、好ましい上限は０．００８％以下（より好ましくは０．００７％以下）である。
【００３８】
［Ｂ：０．０００６〜０．００５０％］
Ｂは、焼入れ性改善に有効な元素であり、低冷却速度でベイナイトを生成しやすくする作用を発揮する。Ｂ含有量が０．０００６％未満では、圧延後の冷却時にフェライトが生成し強度を確保できなくなる。しかしながら、Ｂ含有量が過剰になると、ＨＡＺ組織の粗大化を招き、ＨＡＺ靭性低下につながるので、０．００５０％以下とする必要がある。Ｂ含有量の好ましい下限は０．００１％以上（より好ましくは０．００１２％以上）であり、好ましい上限は０．００４％以下（より好ましくは０．００３％以下）である。
【００３９】
［Ｃａ：０．０００５〜０．００８％］
Ｃａは、脱酸元素であり、介在物を微細化してＨＡＺ靭性を向上させるのに有効に作用する。このような効果を有効に発揮させるため、Ｃａ含有量は０．０００５％以上とする必要がある。しかしながら、Ｃａ含有量が過剰になると、粗大酸化物を形成してＨＡＺ靭性の低下をもたらすので、０．００８％以下とする必要がある。Ｃａ含有量は、好ましい下限は０．０００８％以上（より好ましくは０．００１％以上）であり、好ましい上限は０．００４％以下（より好ましくは０．００３％以下）である。
【００４０】
本発明で規定する含有元素は上記の通りであって、残部は鉄および不可避不純物であり、該不可避不純物として、原料、資材、製造設備等の状況によって持ち込まれる元素の混入が許容され得る。また、本発明の厚鋼板は、必要に応じて以下の元素を含有していても良く、含有される元素の種類に応じて厚鋼板の特性が更に改善される。
【００４１】
［Ｎｉ：２．０％以下（０％を含まない）、Ｃｕ：１．８０％以下（０％を含まない）、Ｃｒ：２．０％以下（０％を含まない）およびＭｏ：１．５％以下（０％を含まない）よりなる群から選択される１種以上］
Ｎｉ、Ｃｕ、ＣｒおよびＭｏは、いずれも鋼材の高強度化に有効な元素である。しかしながら、過剰に含有されると、強度の過大な上昇を招き、ＨＡＺ靭性に悪影響を及ぼすことになる。また、コストの観点からも、必要最小限で含有させることが好ましい。こうした観点から、Ｎｉで２．０％以下、Ｃｕで１．８０％以下、Ｃｒで２．０％以下およびＭｏで１．５％以下であることが好ましい。より好ましくは、Ｎｉで１．８％以下、Ｃｕで１．５％以下、Ｃｒで１．５％以下およびＭｏで１．３％以下である。尚、上記の効果を有効に発揮させるための好ましい下限は、Ｎｉで０．０５％以上（より好ましくは０．１％以上、更に好ましくは０．２％以上）、Ｃｕで０．０５以上（より好ましくは０．１％以上、更に好ましくは０．２％以上）、Ｃｒで０．０５％以上（より好ましくは０．１％以上、更に好ましくは０．４％以上）およびＭｏで０．０５％以上（より好ましくは０．１％以上、更に好ましくは０．１３％以上）である。
【００４２】
［Ｖ：０．０４０％以下（０％を含まない）］
Ｖは、炭窒化物として析出し、強度向上に寄与する元素である。しかしながら、Ｖ含有量が過剰になると、ＨＡＺ組織の粗大化を招き、ＨＡＺ靭性が低下する。そこでＶ含有量は、０．０４０％以下とすることが好ましい。上記の効果を有効に発揮させるためのＶ含有量の好ましい下限は０．００２％以上であり、より好ましくは０．０１％以上であり、更に好ましくは０．０２％以上である。Ｖ含有量のより好ましい上限は０．０３５％以下であり、更に好ましくは０．０３％以下である。
【００４３】
［Ｚｒ：０．０２０％以下（０％を含まない）および／またはＲＥＭ：０．０２０％以下（０％を含まない）］
ＺｒおよびＲＥＭ（希土類元素）は、いずれも脱酸元素であり、介在物を微細化してＨＡＺ靭性を向上させるのに有効に作用する。しかしながら、これらの含有量が過剰になると、粗大酸化物を形成しＨＡＺ靭性の低下をもたらす。そこでＺｒおよびＲＥＭの含有量は、いずれも０．０２０％以下とすることが好ましく、より好ましくはいずれも０．０１５％以下である。上記の効果を有効に発揮させるための好ましい下限は、いずれも０．０００３％以上（より好ましくは０．００１％以上）である。尚、本発明においてＲＥＭは、周期律表３族に属するスカンジウム（Ｓｃ）、イットリウム（Ｙ）およびランタノイド系列希土類元素（原子番号５７〜７１）の元素のいずれをも用いることができる。特に、Ｌａ、Ｃｅを用いることが好ましい。
【００４４】
本発明の厚鋼板においては、下記式（１）で求められるＫＶが、０．０６０以下を満足する必要がある。
ＫＶ＝［Ｖ］＋［Ｎｂ］                          ・・・（１）
（但し、［Ｖ］および［Ｎｂ］は、夫々ＶおよびＮｂの含有量（質量％）を表す。）
本発明において、上記したＶとＮｂは、個々の含有量を制御するのみならず、これら元素の含有量によって定まるＫＶ（ＨＡＺ靭性を確保するためのパラメータ）の値を制御することも重要である。これらの元素が過剰になりすぎると、ＨＡＺ靭性を低下させるためである。そこでＫＶは０．０６０以下と定めた。ＫＶは好ましくは０．０５５以下であり、より好ましくは０．０４０以下である。尚、上記式（１）では、必要によって含有されるＶも式中に含まれるものであるが、Ｖを含有しないときは、［Ｖ］は０として計算すれば良い。
【００４５】
尚、本発明の厚鋼板では、その板厚は、少なくとも６ｍｍ以上（好ましくは１５ｍｍ以上、より好ましくは２０ｍｍ以上）、１００ｍｍ以下程度を想定したものである。
【実施例】
【００４６】
以下、実施例を挙げて本発明をより具体的に説明する。本発明は以下の実施例によって制限を受けるものではなく、前記、後記の趣旨に適合し得る範囲で適当に変更を加えて実施することも勿論可能であり、それらはいずれも本発明の技術的範囲に包含される。
【００４７】
下記表１、２に示す化学成分組成の鋼材を、真空溶解炉（１５０ｋｇＶＩＦ）を用いて溶製し、鋳造してスラブとした後（製造条件は、後記表３、４参照）、熱間圧延して各種高強度厚鋼板を製造した。表１、２におけるＲＥＭは、Ｌａを２５％程度、Ｃｅを５０％程度含むミッシュメタルを用いた。尚、圧延後冷却時に水冷を行った場合の冷却停止温度は、室温〜２００℃とした。
【００４８】
【表１】
0005704706.tif 000002
【００４９】
【表２】
0005704706.tif 000003
【００５０】
得られた各鋼板について、以下の要領に従って、組織、Ｎｂクラスターの個数密度（平均密度）、母材強度、およびＨＡＺ靭性等を評価した。
【００５１】
［組織（組織中に占めるベイナイト面積分率）］
各鋼板のｔ／４位置（ｔ：板厚）の圧延方向に平行な断面を鏡面研磨した試験片を、２％ナイタール液でエッチングを行い、観察視野：２００μｍ×１５０μｍの範囲を、光学顕微鏡を用いて４００倍で１０視野写真撮影をした。これら１０視野について、Ｍｅｄｉａ  Ｃｙｂｅｒｎｅｔｉｃｓ社製「Ｉｍａｇｅ−Ｐｒｏ  Ｐｌｕｓ」を用いて画像解析を行い、ベイナイト面積分率（Ｂ分率）を測定した。この際、フェライト、擬ポリゴナルフェライト、およびＭＡ以外のラス状組織はベイナイトとみなした。
【００５２】
［Ｎｂクラスターの個数密度の測定］
各鋼板について、板厚中央部から、板厚方向に平行に０．５ｍｍ×０．５ｍｍ×２５ｍｍの角柱試験片を採取し、電解研磨により針状の先端を有する３ＤＡＰ測定用試験片とした。この際、３ＤＡＰ測定部位がｔ／２位置（ｔ：板厚）となるようにした。３ＤＡＰ測定は、Ｉｍａｇｏ  Ｓｃｉｅｎｔｉｆｉｃ  Ｉｎｓｔｒｕｍｅｎｔｓ（現Ｃａｍｅｃａ  Ｉｎｓｔｒｕｍｅｎｔｓ  Ｉｎｃ．）社製の「ＬＥＡＰ３０００ＨＲ」を用い、測定温度：２０Ｋ、パルスフラクション：３０％の条件にて実施した。得られたデータより、解析ソフト「ＩＶＡＳ」を用い、「Ｍａｘｉｍｕｎ  Ｓｅｐａｒａｔｉｏｎ  Ｍｅｔｈｏｄ」により、Ｎｂおよび／またはＣの原子を含む原子の集合体（クラスター）の解析を行った。この方法は、指定した溶質原子間の最大間隔ｄｍａｘ（ｎｍ）と、クラスターに含まれるＮｂとＣの最低合計原子数Ｎｍｉｎ（個）をパラメータとして与える手法である。
【００５３】
本発明では、最大間隔ｄｍａｘ（ｎｍ）＝１．７ｎｍ、最低合計原子数Ｎｍｉｎ（個）＝５個としてＮｂクラスターを定義し、個数密度（個／ｍ3）を求めた。尚、本発明で規定するＮｂクラスターは、Ｎｂ原子およびＣ原子以外の原子も含む場合があるが、Ｎｂ原子およびＣ原子の規定さえ満足すれば、他にどのような原子を含んでも良い。
【００５４】
上記の測定手順（Ｎｂクラスターの個数密度の測定手順）について、図面を用いて説明する。まず、図１（第１の概念図）に示すように、３ＤＡＰ測定により得られた試料内原子配置から、Ｎｂ原子およびＣ原子を選ぶことになる。次に、図２（第２の概念図）に示すように、全てのＮｂ原子とＣ原子について、各原子を中心とする半径１．７ｎｍの球（図２中、破線で平面的に示す）を設定し、夫々の球の中に他の原子（中心となる原子以外の原子でＮｂ原子またはＣ原子）が存在していれば、１個として計算する（２つ以上の球が相互に重なった状態は２個以上として計算する）。
【００５５】
また図３（第３の概念図）に示すように、半径１．７ｎｍの球内に他のＮｂ原子またはＣ原子が存在しないＮｂ原子、Ｃ原子（即ち、距離１．７ｎｍ以内に他のＮｂ原子またはＣ原子を有さない原子）は除外される。そして、こうした球を５個以上含む原子の集合体をＮｂクラスターとして、その個数を計算する。このとき、図４（第４の概念図）に示すように、Ｎｂ原子、Ｃ原子（即ち、球の数）が５個未満の集合体はクラスターとは見なさない。
【００５６】
また、１つのクラスターを構成する原子は、Ｎｂ原子またはＣ原子のどちらかだけで構成されていても良い（図４）。これは、３ＤＡＰは試料中の原子を１００％検出するのではなく、ランダムに選ばれる約半分の原子は検出からとりこぼされるため、３ＤＡＰ測定ではＮｂ原子だけ（またはＣ原子だけ）クラスターであっても、本来はＮｂ原子とＣ原子の両方が含まれていたと予想できるからである。尚、図１〜４では、Ｎｂクラスターが３個存在していることを示している。また、本発明では１試料につき１回の測定で個数密度を求めた（測定領域は少なくとも１．０×１０-23ｍ3）。
【００５７】
［鋼板強度（母材強度）の測定］
得られた各鋼板のｔ／２位置（ｔ：板厚）から、圧延方向に直角にＪＩＳ  Ｚ２２０１４号試験片を採取し、ＪＩＳ  Ｚ２２４１に従って引張試験を行い（各１回）、０．２％耐力および引張強度ＴＳを測定した。０．２％耐力＞５２０ＭＰａ、ＴＳ＞５９０ＭＰａ(製造段階でのバラツキを考慮し、＋２０ＭＰａ)のものを、母材強度に優れると評価した。
【００５８】
［ＨＡＺ靭性（シャルピー衝撃吸収エネルギー）の測定］
得られた各鋼板のｔ／４位置（ｔ：板厚）から、１３ｍｍ×３２ｍｍ×５５ｍｍの熱サイクル試験片を採取し、１４００℃×５秒、８００〜５００℃の冷却時間Ｔｃ＝１２０秒の再現ＨＡＺ熱サイクル（入熱量：１５ｋＪ／ｍｍで溶接を行った場合のＨＡＺの熱履歴に相当）を施した。これらの試験片から、シャルピー衝撃試験片（ＪＩＳ  Ｚ２２０１の４号試験片）を３本採取し、−５℃でのシャルピー衝撃吸収エネルギー（ｖＥ-5）を測定し、その平均値が８０Ｊを超えるものを、ＨＡＺ靭性に優れると評価した。
【００５９】
上記の測定結果を、製造条件と共に、下記表３、４に示す。尚、表３、４において、［Ｏ］は溶製時の溶存酸素量、「添加順」はＡｌとＴｉの添加順（Ａｌ→Ｔｉ：○、Ｔｉ→Ａｌ：×）、ｔ１は１５００〜１４５０℃での冷却時間（秒）、Ｔ２は圧延前加熱温度（℃）、ｔ２は圧延前加熱時間（時）、ＦＲＴは圧延終了温度（℃）、Ｒ３は圧延後の冷却速度（℃／秒）、Ｒ４は圧延まま材の昇温速度（℃／秒）、Ｔ４は焼戻し温度（℃）、ｔ４は焼戻し時間（分）、を夫々示している。
【００６０】
【表３】
0005704706.tif 000004
【００６１】
【表４】
0005704706.tif 000005
【００６２】
試験Ｎｏ．１〜３１は、化学成分組成および製造条件ともに本発明の要件を満たしているため、母材強度（０．２％耐力および引張強度ＴＳ）と共にＨＡＺ靭性に優れた厚鋼板が得られている。
【００６３】
一方、試験Ｎｏ．３２〜５６は、化学成分組成および製造条件の少なくともいずれかが本発明の要件を満たさなかった例である。
【００６４】
試験Ｎｏ．３２は、Ｓ含有量が多く、また溶製時の溶存酸素量［Ｏ］が多いので、Ｎｂクラスターの個数密度が低くなっており、母材強度（０．２％耐力および引張強度ＴＳ）が低下すると共にＨＡＺ靭性が劣化している。試験Ｎｏ．３３は、Ｐ含有量が多く、ＡｌとＴｉの添加順が適切でないので、Ｎｂクラスターの個数密度が低くなっており、母材強度（０．２％耐力）が低下すると共にＨＡＺ靭性が劣化している。試験Ｎｏ．３４は、Ａｌ含有量が多く、また１５００〜１４５０℃での冷却時間ｔ１が不足し、Ｎｂクラスターの個数密度が低くなっており、母材強度（０．２％耐力）が低下すると共にＨＡＺ靭性が劣化している。
【００６５】
試験Ｎｏ．３５は、Ｂ含有量が多く、また圧延前加熱温度Ｔ２が高いので、Ｎｂクラスターの個数密度が低くなっており、母材強度（０．２％耐力および引張強度ＴＳ）が低下すると共にＨＡＺ靭性が劣化している。試験Ｎｏ．３６は、Ｓｉ含有量が多く、また圧延前加熱時間ｔ２が不足しているので、Ｎｂクラスターの個数密度が低くなっており、母材強度（０．２％耐力および引張強度ＴＳ）が低下すると共にＨＡＺ靭性が劣化している。試験Ｎｏ．３７は、Ｂ含有量が少なく、また圧延終了温度ＦＲＴが低くなっているので、ベイナイト分率を確保することができず、母材強度（０．２％耐力および引張強度ＴＳ）が低下している。
【００６６】
試験Ｎｏ．３８は、Ｃａ含有量が多く、また圧延後の冷却速度Ｒ３（℃／秒）が小さくなっているので、ベイナイト分率およびＮｂクラスターの個数密度を確保することができず、母材強度（０．２％耐力および引張強度ＴＳ）が低下すると共にＨＡＺ靭性が劣化している。試験Ｎｏ．３９は、Ｔｉ含有量が少ないと共にＲＥＭ含有量が多く、また圧延まま材の昇温速度Ｒ４が小さいので、Ｎｂクラスターの個数密度が低くなっており、母材強度（０．２％耐力）が低下すると共にＨＡＺ靭性が劣化している。
【００６７】
試験Ｎｏ．４０は、Ｎ含有量が少なく、また圧延まま材の昇温速度Ｒ４が大きいので、Ｎｂクラスターの個数密度が低くなっており、母材強度（０．２％耐力）が低下すると共にＨＡＺ靭性が劣化している。試験Ｎｏ．４１は、Ｚｒ含有量が多いと共にＣａ含有量が少なく、また焼戻し温度Ｔ４が低くなっているので、Ｎｂクラスターの個数密度を確保することができず、母材強度（０．２％耐力）が低下すると共にＨＡＺ靭性が劣化している。
【００６８】
試験Ｎｏ．４２は、Ａｌ含有量が少なく、また焼戻し温度Ｔ４が高くなっているので、Ｎｂクラスターの個数密度を確保することができず、母材強度（０．２％耐力）が低下している。試験Ｎｏ．４３は、ＫＶ値が大きく、また焼戻し時間ｔ４が不足しているので、Ｎｂクラスターの個数密度を確保することができず、母材強度（０．２％耐力）が低下すると共にＨＡＺ靭性が劣化している。試験Ｎｏ．４４は、焼戻し時間ｔ４が長くなっているので、Ｎｂクラスターの個数密度を確保することができず、母材強度（０．２％耐力）が低下している。
【００６９】
試験Ｎｏ．４５は、Ｃ含有量が少ないので、ベイナイト分率およびＮｂクラスターの個数密度を確保することができず、母材強度（０．２％耐力および引張強度ＴＳ）が低下している。試験Ｎｏ．４６は、Ｃ含有量が多いので、ＨＡＺ靭性が劣化している。試験Ｎｏ．４７は、Ｍｎ含有量が少ないので、ベイナイト分率を確保することができず、母材強度（０．２％耐力および引張強度ＴＳ）が低下している。試験Ｎｏ．４８は、Ｍｎ含有量が多いので、ＨＡＺ靭性が劣化している。
【００７０】
試験Ｎｏ．４９は、Ｎｂ含有量が少ないので、Ｎｂクラスターの個数密度を確保することができず、母材強度（０．２％耐力および引張強度ＴＳ）が低下している。試験Ｎｏ．５０は、Ｎｂ含有量が多いので、ＨＡＺ靭性が劣化している。
【００７１】
試験Ｎｏ．５１は、Ｔｉ含有量が多いので、ＨＡＺ靭性が劣化している。試験Ｎｏ．５２は、ＮおよびＮｉ含有量が多いので、ＨＡＺ靭性が劣化している。試験Ｎｏ．５３は、Ｃｕ含有量が多いので、ＨＡＺ靭性が劣化している。
【００７２】
試験Ｎｏ．５４は、Ｃｒ含有量が多いので、ＨＡＺ靭性が劣化している。試験Ｎｏ．５５は、Ｍｏ含有量が多いので、ＨＡＺ靭性が劣化している。試験Ｎｏ．５６は、Ｖ含有量が多いので、ＨＡＺ靭性が劣化している。
【図１】
0005704706.tif 000006
【図２】
0005704706.tif 000007
【図３】
0005704706.tif 000008
【図４】
0005704706.tif 000009